FR 2778720 A1 19991119 FR 9806175 A 19980515 L'invention concerne un joint plat utilisé pour assurer l'étanchéité entre deux parties mobiles de la voilure d'un avion. Ce type de joint doit être capable de se conformer à la configuration de la voilure dans les différentes conditions de vol pour ne pas perturber l'écoulement aérodynamique de l'air ambiant, ni augmenter la traînée, et de résister à une différence de pression de part et d'autre de la voilure. En vol, ces joints sont soumis à des températures qui peuvent varier de manière continue entre -55 C et 100 C. Ils sont en outre 1o exposés à des rayons ultraviolet et à l'ozone. Ils sont également soumis à l'érosion par suite de la présence de particules de sable qui se trouvent en suspension dans l'atmosphère et qui viennent frapper les bords d'attaque de la voilure. En plus de leur fonction d'étanchéité, il est donc impératif que les joints plats conservent le plus longtemps possible leurs qualités de souplesse et d'étanchéité d'origine malgré les conditions sévères auxquelles ils sont soumis. L'invention s'est donnée pour but de proposer un joint plat pour assurer l'étanchéité entre deux parties mobiles d'une voilure d'un avion qui réponde à ces critères. L'invention atteint son but par le fait que le joint plat proposé comporte une paroi interne souple réalisée à partir d'un silicone ayant une dureté comprise entre 44 et 55 shores A et renforcée par deux couches de tissu de verre, et deux parois externes souples encadrant ladite paroi interne et réalisées à partir d'un mélange d'élastomère polyuréthanne ayant une dureté comprise entre 65 et 75 shores A Le silicone de la paroi interne a une bonne tenue dans le temps et à basse température, tandis que les parois externes à base d'un mélange d'élastomère polyuréthanne résistent à l'abrasion et aux rayonnements ultra violet. Les avantageuses caractéristiques suivantes sont en outre adoptées: I'épaisseur du joint est comprise entre 4 et 4,5 mm; - I'épaisseur de chaque paroi externe souple est comprise entre 0,5 et 0,7 mm; - les tissus de verre ont chacun une masse surfacique comprise entre 280 et 310 g/m2 et une épaisseur comprise entre 0,4 et 0,45 mm; - les tissus de verre sont enduits d'une couche de silicone colorée; - la paroi interne souple comporte une couche intérieure de silicone ayant une épaisseur comprise entre 1,4 et 1,8 mm et interposée entre les tissus de verre, ces derniers étant eux-mêmes interposés entre deux couches externes de silicone ayant chacune une épaisseur comprise entre 0,3 et 0,4 mm; - le silicone des couches de la paroi interne souple est de couleur 0o grise, tandis que les tissus de verre sont enduits d'un silicone de couleur rouge. Les deux tissus de verre ont ainsi une fonction de renfort mécanique et une fonction d'indicateur d'usure. D'autres avantages et caractéristiques de l'invention ressortiront à la lecture de la description suivante faite à titre d'exemple et en référence au dessin annexé dans lequel; la figure unique montre en coupe la structure du joint plat selon l'invention. Ce joint plat 1, comporte sur sa face supérieure, une première paroi externe souple 2 à base d'un mélange d'élastomère polyuréthanne, de dureté 65/75 shores A, type Adiprène CM vendu par Dupont Nemours, exceptionnellement résistant à l'abrasion et conçu pour résister aux rayonnements ultraviolet. Cette paroi souple 2 a une épaisseur comprise entre 0,5 et 0,7 mm. Le joint plat 1 comporte également, sur sa face inférieure, une deuxième paroi externe souple 3 en polyuréthanne qui a la même constitution et la même épaisseur que la première paroi externe souple 2. Entre les deux parois externes souples 2 et 3 est prévue une paroi interne souple 4 réalisée à partir d'un silicone ayant une dureté de 45 à 55 shores A et ayant comme caractéristiques celles de la norme aéronautique EN 2259. Ce mélange de silicone est par exemple à base de silicone NPC 400 et NPC 800 de Dow Corning. La paroi interne 4 est renforcée par deux tissus de verre 5, 6 enduits de silicone rouge ayant deux fonctions, I'un de renfort mécanique pour la raideur du joint, I'autre comme indicateur d'usure de joint pas sa couleur rouge. Ces deux tissus de verre 5, 6 ont comme caractéristiques d'être à base d'un tissu chaîne et trame à 100 % de fil de verre de masse surfacique de 280 à 310 g/m2 et d'épaisseur de 0,40 à 0,45 mm. Les deux tissus de verre 5, 6 enduits de silicone rouge encadrent une couche intérieure 7 de silicone gris ayant une épaisseur comprise entre 1,4 et 1,8 mm. Entre le tissu de verre 5 et la première paroi externe souple 2, ainsi qu'entre le tissu de verre 6 et la deuxième paroi externe souple 3, sont prévues des couches externes de silicone gris, respectivement 8, 9 qui ont chacune une épaisseur comprise entre 0,3 et 0,4 mm. Le silicone rouge enduisant les tissus de verre 5, 6 est du même type que le silicone gris des couches 7, 8 et 9. L'enduction des tissus de verre 5, 6 et la réalisation des différentes couches de silicone 7, 8 et 9 est faite de manière connue par calandrage. Il en est de même des parois souples externes 2 et 3. Le joint plat 1 est ts réalisé par cuisson sous pression dans un moule approprie. REVENDICATIONS 1. Joint plat pour assurer l'étanchéité à l'air entre deux parties mobiles de la voilure d'un avion, caractérisé par le fait qu'il comporte une paroi interne souple (4) réalisée à partir d'un silicone ayant une dureté comprise entre 45 et 55 shores A et renforcée par deux couches de tissu de verre (5, 6), et deux parois externes souples (2, 3) encadrant ladite paroi interne (4) et réalisées à partir d'un mélange d'élastomère polyuréthanne ayant une dureté comprise entre 65 et 75 shores A. 2. Joint plat selon la revendication 1 caractérisé par le fait que son épaisseur est comprise entre 4 et 4,5 mm. 3. Joint plat selon l'une des revendications 1 ou 2 caractérisé par le fait que l'épaisseur de chaque paroi externe (2, 3) souple est comprise entre 0,5 et 0,7 mm. 4. Joint plat selon l'une quelconque des revendications 1 à 3 caractérisé par le fait que les tissus de verre (5, 6) ont chacun une masse surfacique comprise entre 280 et 310 g/m2 et une épaisseur comprise entre 0,40 et 0,45 mm. 5. Joint plat selon la revendication 4 caractérisé par le fait que les tissus de verre (5, 6) sont enduits d'une couche de silicone coloré. 6. Joint plat selon la revendication 5 caractérisé par le fait que la paroi interne souple (4) comporte une couche intérieure (7) de silicone ayant une épaisseur comprise entre 1,4 et 1,8 mm et interposée entre les tissus de verre (5, 6), ces derniers étant eux-mêmes interposés entre deux couches externes (8, 9) de silicone ayant chacune une épaisseur comprise entre 0,3 et 0,4 mm. 7. Joint plat selon la revendication 6 caractérisé par le fait que le silicone des couches (7, 8, 9) de la paroi interne souple (4) est de couleur grise, et les tissus de verre (5, 6) sont enduits d'un silicone de couleur rouge.